Керамическая масса для производства кирпича
CERAMIC MIXTURE FOR MAKING BRICKS

Изобретение относится к области технологии силикатов и касается составов керамических масс для производства кирпича.
Известна керамическая масса для производства кирпича следующего состава, мас. %: глина кирпичная 61,0-63,0; пегматит 31,0-35,0; фосфат кальция 4,0-6,0 [1].
Задачей изобретения является повышение морозостойкости кирпича, полученного из керамической массы.
Технический результат достигается тем, что керамическая масса для производства кирпича, содержащая глину, отличающаяся тем, что дополнительно содержит фаянсовый череп - бой санитарно-технических изделий и фосфат кальция при следующем соотношении компонентов, мас. %: глина кирпичная 54,0-55,5; фосфат кальция 9,0-10,0; фаянсовый череп - бой санитарно-технических изделий 35,5-36,0.
В таблице приведены составы керамической массы для производства кирпича.
2
2
3
2
3
3
В составе керамической массы могут быть использованы качественные кирпичные глины любых месторождений, например, глина Мало-Ступкинского месторождения, характеризующаяся следующим химическим составом, мас. %: SiO 52,0-75,1; АlO 12,67-21,94; FeO 2,7-6,44; СаО 1,76-7,07; MgO 1,08-5,42; SO 0,87; п.п.п. 3,01-4,2.
Компоненты дозируют в требуемых количествах, по отдельности измельчают до порошкообразного состояния и смешивают. Массу увлажняют до 18-26% и формуют из нее кирпич, который сушат до влажности не более 6% и обжигают при температуре 1000°С.
Источники информации
1. RU 2479538 С1, 2013.